(57)【要約】本発明は、液晶媒体および液晶ディスプレイ、とりわけアクティブマトリックスディスプレイに関し、前記液晶媒体は正の誘電性を有する成分である成分Ａからなり、前記成分Ａは、正の誘電性を有する化合物からなり、前記化合物は式（Ｉ）の１種または２種以上で表される化合物および式（ＩＩ）の１種または２種以上で表される化合物を含み、前記化合物においてパラメータは明細書中に与えられた意味を有し、また、前記液晶ディスプレイはこれらの媒体からなる、前記液晶媒体および前記液晶ディスプレイに関する。【化１】2005517079.tif 000084
2005517079.tif 000002
【特許請求の範囲】
【請求項１】
液晶媒体において、正の誘電性を有する成分である、成分Ａであって、正の誘電性を有する化合物からなり、式Ｉ
【化１】
2005517079.tif 000072
式中、
Ｒ１は、１〜７個の炭素原子を有するアルキル、アルコキシ、フッ化アルキルまたはフッ化アルコキシ、あるいは２〜７個の炭素原子を有するアルケニル、アルケニルオキシ、アルコキシアルキルまたはフッ化アルケニルであり、
Ｘ１は、Ｆ、Ｃｌあるいはそれぞれ１〜４個の炭素原子を有するフッ化アルキルまたはフッ化アルコキシであり、
【化２】
2005517079.tif 000073
Ｚ１１およびＺ１２は、互いに独立して、−ＣＨ２−ＣＨ２−、−ＣＦ２−ＣＦ２−、−ＣＦ２−Ｏ−、−Ｏ−ＣＦ２−、−ＣＨ２−Ｏ−、−Ｏ−ＣＨ２−、−ＣＯ−Ｏ−、−ＣＨ＝ＣＨ−、−ＣＦ＝ＣＦ−、−ＣＦ＝ＣＨ−、−ＣＨ＝ＣＦ−、−Ｃ≡Ｃ−または単結合であり、
Ｌ１１およびＬ１２は、互いに独立して、ＨまたはＦである、で表される１種または２種以上の化合物、
式ＩＩ
【化３】
2005517079.tif 000074
式中、
Ｒ２は、１〜７個の炭素原子を有するアルキル、アルコキシ、フッ化アルキルまたはフッ化アルコキシ、あるいは２〜７個の炭素原子を有するアルケニル、アルケニルオキシ、アルコキシアルキルまたはフッ化アルケニルであり、
【化４】
2005517079.tif 000075
Ｚ２は、−ＣＨ２−ＣＨ２−、−ＣＦ２−ＣＦ２−、−ＣＦ２−Ｏ−、−Ｏ−ＣＦ２−、−ＣＨ２−Ｏ−、−Ｏ−ＣＨ２−、−ＣＯ−Ｏ−または単結合であり、
Ｘ２は、Ｆ、Ｃｌあるいはそれぞれ１〜４個の炭素原子を有するフッ化アルキルまたはフッ化アルコキシである、で表される１種または２種以上の化合物を含有する、前記成分Ａ
を含むことを特徴とする液晶媒体。
【請求項２】
式ＩＩＩ
【化５】
2005517079.tif 000076
式中、
Ｒ３は、１〜７個の炭素原子を有するアルキル、アルコキシ、フッ化アルキルまたはフッ化アルコキシ、あるいは２〜７個の炭素原子を有するアルケニル、アルケニルオキシ、アルコキシアルキルまたはフッ化アルケニルであり、
【化６】
2005517079.tif 000077
Ｚ３１およびＺ３２は、互いに独立して、−ＣＨ２−ＣＨ２−、−ＣＦ２−ＣＦ２−、−ＣＦ２−Ｏ−、−Ｏ−ＣＦ２−、−ＣＨ２−Ｏ−、−Ｏ−ＣＨ２−、−ＣＯ−Ｏ−または単結合であり、
Ｌ３１およびＬ３２は、互いに独立して、ＨまたはＦである、で表される化合物および式ＩＶ
【化７】
2005517079.tif 000078
式中、
Ｒ４は、１〜７個の炭素原子を有するアルキル、アルコキシ、フッ化アルキルまたはフッ化アルコキシ、あるいは２〜７個の炭素原子を有するアルケニル、アルケニルオキシ、アルコキシアルキルまたはフッ化アルケニルであり、
【化８】
2005517079.tif 000079
Ｚ４１およびＺ４２は、互いに独立して、−ＣＨ２−ＣＨ２−、−ＣＦ２−ＣＦ２−、−ＣＦ２−Ｏ−、−Ｏ−ＣＦ２−、−ＣＨ２−Ｏ−、−Ｏ−ＣＨ２−、−ＣＯ−Ｏ−または単結合であり、
Ｌ４１およびＬ４２は、互いに独立して、ＨまたはＦである、で表される化合物の群から選択された１種または２種以上の化合物を含有する正の誘電性を有する成分Ａを含むことを特徴とする、請求項１に記載の液晶媒体。
【請求項３】
中性の誘電性を有する成分Ｂであって、中性の誘電性を有する化合物からなり、式Ｖ
【化９】
2005517079.tif 000080
式中、
Ｒ５１およびＲ５２は、互いに独立して、１〜７個の炭素原子を有するアルキル、アルコキシ、フッ化アルキルまたはフッ化アルコキシ、あるいは２〜７個の炭素原子を有するアルケニル、アルケニルオキシ、アルコキシアルキルまたはフッ化アルケニルであり、
Ｚ５は、−ＣＨ２−ＣＨ２−、−ＣＦ２−ＣＦ２−、−ＣＦ２−Ｏ−、−Ｏ−ＣＦ２−、−ＣＨ２−Ｏ−、−Ｏ−ＣＨ２−、−ＣＯ−Ｏ−、−ＣＨ＝ＣＨ−、−ＣＦ＝ＣＦ−、−ＣＦ＝ＣＨ−、−ＣＨ＝ＣＦ−または単結合であり、
ｎは、０または１である、で表される１種または２種以上の化合物を含有する、前記成分Ｂを含むことを特徴とする、請求項１または２に記載の液晶媒体。
【請求項４】
式ＩＩＩで表される１種または２種以上の化合物および式ＩＶで表される１種または２種以上の化合物を含有する、中性の誘電性を有する成分Ａを含むことを特徴とする、請求項１〜３のいずれかに記載の液晶媒体。
【請求項５】
負の誘電性を有する成分Ｃを含むことを特徴とする、請求項１〜４のいずれかに記載の液晶媒体。
【請求項６】
式Ｉ−１〜Ｉ−３
【化１０】
2005517079.tif 000081
式中、
Ｒ１、Ｌ１１およびＬ１２は、請求項１に記載ののそれぞれと同義であり、
Ｌ１３は、他のパラメータとは独立して、請求項１に記載のＬ１１と同義である、で表される群から選択された１種または２種以上の式Ｉで表される化合物を含むことを特徴とする、請求項１〜５のいずれかに記載の液晶媒体。
【請求項７】
式ＩＩ−１およびＩＩ−２
【化１１】
2005517079.tif 000082
式中、
Ｒ２、Ｘ２および
【化１２】
2005517079.tif 000083
は、請求項１に記載されたそれぞれと同義である、で表される群から選択された１種または２種以上の式ＩＩで表される化合物を含むことを特徴とする、請求項１〜６のいずれかに記載の液晶媒体。
【請求項８】
請求項１〜７のいずれかに記載の液晶媒体を含むことを特徴とする、液晶ディスプレイ。
【請求項９】
アクティブマトリックスにより駆動することを特徴とする、請求項８に記載の液晶ディスプレイ。
【請求項１０】
請求項１〜７のいずれかに記載の液晶媒体の、液晶ディスプレイにおける使用。
【発明の詳細な説明】
【発明の詳細な説明】
【０００１】
技術分野
本発明は、液晶媒体およびこれらの媒体を含む液晶ディスプレイ、とりわけアクティブマトリックスにより駆動するディスプレイ、そして特に、ＴＮ型のディスプレイに関する。
【０００２】
発明が解決しようとする課題および先行技術
液晶ディスプレイ（ＬＣＤｓ）は、情報を表示するのに広く使われれている。用いられる電気光学モードは、例えば、ねじりネマティック（ＴＮ）モード、超ねじれネマティック（ＳＴＮ）モード、光学補償ベンド（ＯＣＢ）モード、および電圧制御複屈折（ＥＣＢ）モードとそれらの様々な変種などである。これらのモードは全て、基板と液晶層にそれぞれ、実質的に垂直である電界を使用しているが、これらの他に、また、例えば、インプレートスイッチングモード（例えば、DE 40 00 451およびEP 0 588 568に開示されている）のような基板と液晶層にそれぞれ、実質的に平行な電界を使用する電気光学モードもある。とりわけ、この電気光学モードは、最新のデスクトップモニター用のＬＣＤｓに使用される。
【０００３】
本発明による液晶は、好ましくはＴＮ−ＡＭディスプレイ内で使用される。
【０００４】
これらのディスプレイは、改善された特性を有する新規の液晶媒体が必要である。とりわけ、複屈折（Δｎ）は、十分高くあるべきである。さらに、誘電異方性（Δε）は、適度に低い動作電圧を許容するのに十分高くあるべきである。好ましくは、Δεは、７より高く、極めて好ましくは、９より高くまたは１０より高くあるべきであるが、好ましくは１９以下、特に１５以下であるべきである。さもなければ、混合物の抵抗率は、ほとんどのＴＮ−ＡＭＤｓにとって許容できないくらい低くなる傾向があり、悪い電圧保持率になってしまう。このパラメータのほかに、媒体は、好適な広い範囲のネマティック相、やや小さい回転粘度および、上記のとおりの、少なくとも中程度に高い比抵抗を示さなければならない。
【０００５】
本発明のディスプレイは、好ましくはアクティブマトリックス（アクティブマトリックスＬＣＤｓ、略してＡＭＤs）、好ましくは薄層トランジスター（ＴＦＴｓ）マトリックスにより駆動されるのが好ましい。しかしながら、本発明の液晶はまた、他の既知の駆動手段により、ディスプレイにも有益に使用することができる。
【０００６】
低分子量の液晶材料を高分子材料と共に複合系として使用した様々な異なるディスプレイモード、例えば、例えばWO 91/05 029で公開されているようなポリマー分散液晶（ＰＤＬＣ）システム、曲線配向ネマティック相（ＮＣＡＰ）システムおよびポリマーネットワーク（ＰＮ）システム、または軸対称小領域（ＡＳＭ）システムなどが存在する。これらとは対照的に、本発明のとりわけ好ましいモードは、表面に配向された液晶媒体を使用している。これらの表面は典型的には、液晶材料の均一な配向を達成するために前処理される。本発明の表示モードは、好ましくは、実質的に複合層に平行な電界を使用する。
【０００７】
ＬＣＤｓは、直視型ディスプレイにも、投影型ディスプレイにも使用される。
【０００８】
ＬＣＤｓはそして、とりわけＡＭＤディスプレイに好適な複屈折値を有する液晶組成物が、知られている。式
【化１】
2005517079.tif 000003
で表される化合物を含むこのような用途のための技術的に高度な組成物の例は、例えば、WO 01/79 379により知られている。これらの組成物は、しかしながら、顕著な欠点を有する。それらの組成物の多くは、他の欠点の中でも、複屈折が余りに高く、とりわけ回転粘度が余りに高く、不要に長い応答時間を招く。
【０００９】
従って、広いネマティック相の範囲、使用ディスプレイモードに応じた適切な光学異方性Δｎ、適切な高いΔε、十分高い抵抗率および、特に、低い回転粘度などの実際的な用途に好適な特性を有する液晶媒体が非常に求められている。
【００１０】
本願発明
驚くべきことに、好適に高いΔε、好適な相範囲、およびΔｎを伴う液晶媒体が実現できることが見出され、先行技術の材料の欠点を示さない、つまり、同じ透明点を有する最先端の媒体と比べ、著しく低い回転粘度を有する。従って、前記液晶媒体は、著しく減少した応答時間を伴うディスプレイを実現させた。
【００１１】
本出願によると、これらの改善された液晶媒体は、少なくとも以下の成分を含む：
− 正の誘電性を有する成分である、成分Ａであって、正の誘電性を有する化合物からなり、
【化２】
2005517079.tif 000004
【００１２】
式中、
Ｒ１は、１〜７個の炭素原子を有するアルキル、アルコキシ、フッ化アルキルまたはフッ化アルコキシ、あるいは２〜７個の炭素原子を有するアルケニル、アルケニルオキシ、アルコキシアルキルまたはフッ化アルケニルであり、
Ｘ１は、Ｆ、Ｃｌあるいはそれぞれ１〜４個の炭素原子を有するフッ化アルキルまたはフッ化アルコキシであり、最も好ましくはＦであり、
【００１３】
【化３】
2005517079.tif 000005
【００１４】
Ｚ１１およびＺ１２は、互いに独立して、−ＣＨ２−ＣＨ２−、−ＣＦ２−ＣＦ２−、−ＣＦ２−Ｏ−、−Ｏ−ＣＦ２−、−ＣＨ２−Ｏ−、−Ｏ−ＣＨ２−、−ＣＯ−Ｏ−、−ＣＨ＝ＣＨ−、−ＣＦ＝ＣＦ−、−ＣＦ＝ＣＨ−、−ＣＨ＝ＣＦ−、−Ｃ≡Ｃ−または単結合であり、好ましくは、両方が単結合であり、
Ｌ１１およびＬ１２は、互いに独立して、ＨまたはＦであり、好ましくはＬ１１がＦであり、最も好ましくはＬ１１およびＬ１２の両方がＦである、で表される１種または２種以上の化合物、
【００１５】
式ＩＩ
【化４】
2005517079.tif 000006
【００１６】
式中、
Ｒ２は、１〜７個の炭素原子を有するアルキル、アルコキシ、フッ化アルキルまたはフッ化アルコキシ、あるいは２〜７個の炭素原子を有するアルケニル、アルケニルオキシ、アルコキシアルキルまたはフッ化アルケニルであり、好ましくはアルキルまたはアルケニルであり、
【００１７】
【化５】
2005517079.tif 000007
【００１８】
Ｚ２は、−ＣＨ２−ＣＨ２−、−ＣＦ２−ＣＦ２−、−ＣＦ２−Ｏ−、−Ｏ−ＣＦ２−、−ＣＨ２−Ｏ−、−Ｏ−ＣＨ２−、−ＣＯ−Ｏ−または単結合であり、好ましくは単結合であり、および、
【００１９】
Ｘ２は、Ｆ、Ｃｌあるいはそれぞれ１〜４個の炭素原子を有するフッ化アルキルまたはフッ化アルコキシであり、好ましくはＦ、ＯＣＦ３またはＣＦ３である、で表される１種または２種以上の化合物、
【００２０】
随意的に、好ましくは式ＩＩＩ
【化６】
2005517079.tif 000008
【００２１】
式中、
Ｒ３は、１〜７個の炭素原子を有するアルキル、アルコキシ、フッ化アルキルまたはフッ化アルコキシ、あるいは２〜７個の炭素原子を有するアルケニル、アルケニルオキシ、アルコキシアルキルまたはフッ化アルケニルであり、好ましくはアルキルまたはアルケニルであり、
【００２２】
【化７】
2005517079.tif 000009
【００２３】
Ｚ３１およびＺ３２は、互いに独立して、−ＣＨ２−ＣＨ２−、−ＣＦ２−ＣＦ２−、−ＣＦ２−Ｏ−、−Ｏ−ＣＦ２−、−ＣＨ２−Ｏ−、−Ｏ−ＣＨ２−、−ＣＯ−Ｏ−または単結合であ
り、好ましくはＺ３１およびＺ３２のうち一方は−ＣＯ−Ｏ−で、そしてもう一方は単結合であり、最も好ましくはＺ３１は−ＣＯ−Ｏ−であり、Ｚ３２は単結合であり、
Ｌ３１およびＬ３２は、互いに独立して、ＨまたはＦであり、好ましくはＬ３１はＨであり、最も好ましくはＬ３１およびＬ３２は両方Ｈである、で表される化合物および
【００２４】
式ＩＶ
【化８】
2005517079.tif 000010
【００２５】
式中、
Ｒ４は、１〜７個の炭素原子を有するアルキル、アルコキシ、フッ化アルキルまたはフッ化アルコキシ、あるいは２〜７個の炭素原子を有するアルケニル、アルケニルオキシ、アルコキシアルキルまたはフッ化アルケニルであり、
【００２６】
【化９】
2005517079.tif 000011
【００２７】
Ｚ４１およびＺ４２は、互いに独立して、−ＣＨ２−ＣＨ２−、−ＣＦ２−ＣＦ２−、−ＣＦ２−Ｏ−、−Ｏ−ＣＦ２−、−ＣＨ２−Ｏ−、−Ｏ−ＣＨ２−、−ＣＯ−Ｏ−または単結合であり、好ましくは、−ＣＯ−Ｏ−または単結合であり、
Ｌ４１およびＬ４２は、互いに独立して、ＨまたはＦであり、好ましくはＬ４１はＦであり、最も好ましくはＬ４１およびＬ４２は両方Ｆである、で表される化合物の群から選択される、１種または２種以上の化合物、ならびに随意的にさらに正の誘電性を有する化合物を含有する、上記成分Ａ、
【００２８】
− 随意的に、好ましくは必須に、中性の誘電性を有する成分である、成分Ｂであって、正の誘電性を有する化合物からなり、好ましくは式Ｖ
【化１０】
2005517079.tif 000012
式中、
【００２９】
互いに独立したＲ５１およびＲ５２は、１〜７個の炭素原子を有するアルキル、アルコキシ、フッ化アルキルまたはフッ化アルコキシ、あるいは２〜７個の炭素原子を有するまたはアルケニル、アルケニルオキシ、アルコキシアルキルまたはフッ化アルケニルであり、好ましくはアルキルまたはアルケニルであり、
Ｚ５は、−ＣＨ２−ＣＨ２−、−ＣＦ２−ＣＦ２−、−ＣＦ２−Ｏ−、−Ｏ−ＣＦ２−、−ＣＨ２−Ｏ−、−Ｏ−ＣＨ２−、−ＣＯ−Ｏ−、−ＣＨ＝ＣＨ−、−ＣＦ＝ＣＦ−、−ＣＦ＝ＣＨ−、−ＣＨ＝ＣＦ−または単結合であり、好ましくは−ＣＦ２−Ｏ−または−ＣＨ２−Ｏ−であり、最も好ましくは−ＣＦ２−Ｏ−であり、そして、
ｎは、０または１である、で表される１種または２種以上の化合物を含有する、上記成分Ｂ、
− 随意的に負の誘電性を有する成分である、負の誘電性を有する化合物からなる、成分Ｃ。
【００３０】
好ましくは液晶成分であって、成分Ａに、式Ｉ−１〜Ｉ−５の群から選択された１種または２種以上の化合物を含み、
【化１１】
2005517079.tif 000013
式中、
【００３１】
Ｒ１、Ｌ１１およびＬ１２は、上記式Ｉに記載されたそれぞれと同義であり、
Ｌ１３は、他のパラメータから独立して、上記式Ｉに記載のＬ１１と同義であり、好ましくは、
Ｒ１は、１〜７個の、好ましくは１〜５個の炭素原子を有するｎ−アルキルであり、
Ｌ１１、Ｌ１２およびＬ１３は、互いに独立して、ＨまたはＦであり、一般的に好ましくは、少なくともＬ１１〜Ｌ１３の１つがＦであり、最も好ましくは、少なくともＬ１１およびＬ１３の１つが、最も好ましくは、少なくともＬ１１〜Ｌ１３の２つがＦである。
【００３２】
とりわけ好ましいのは、式Ｉ−１で表される化合物、式中Ｌ１１、Ｌ１２およびＬ１３は、全てＦである、および／または式Ｉ−２で表される化合物、式中Ｌ１１およびＬ１２は、互いから独立して、ＨまたはＦであり、Ｌ１３は、Ｆである、および／または式Ｉ−３で表される化合物、式中Ｌ１１およびＬ１２は、ＨまたはＦであり、好ましくはＨであり、Ｌ１３は、Ｆである、および／または、式Ｉ−４で表される化合物および／または式Ｉ−５で表される化合物、式中Ｌ１１およびＬ１２は、Ｆであり、および好ましくはＬ１３は、Ｆである、を含有する液晶化合物である。
【００３３】
とりわけ好ましいのは、Ｉ−１ａ〜Ｉ−１ｄ、Ｉ−２ａ〜Ｉ−２ｅ、Ｉ−３ａ〜Ｉ−３ｆ、Ｉ４ａ〜Ｉ４ｄおよびＩ５ａ〜Ｉ５ｄそれぞれの群から選択された式Ｉ−１〜Ｉ−３で表される化合物である。
【００３４】
【化１２】
2005517079.tif 000014
【００３５】
【化１３】
2005517079.tif 000015
【００３６】
【化１４】
2005517079.tif 000016
【００３７】
【化１５】
2005517079.tif 000017
【００３８】
式中、
Ｒ１は、上記式Ｉ−１〜Ｉ−５に記載のＲ’と同義である。
【００３９】
とりわけ好ましいのは、式Ｉ−１ｄで表される１種または２種以上の化合物および／または式Ｉ−２ｂで表される１種または２種以上の化合物および／または式Ｉ−３ｄで表される１種または２種以上の化合物および／または式Ｉ−４ｄおよび／またはＩ−５ｂで表される１種または２種以上の化合物を含む、調製物である。
【００４０】
好ましくは、液晶組成物であって、成分Ａにおいて式ＩＩ−１およびＩＩ−２の群から選択された、１種または２種以上の化合物を含む。
【化１６】
2005517079.tif 000018
【００４１】
式中、
Ｒ２、Ｘ２および
【化１７】
2005517079.tif 000019
は、
上記式ＩＶに記載のそれぞれと同義であり、好ましくは、
Ｒ２は、１〜５個の炭素原子を有するｎ−アルキルであり、
Ｘ２は、ＦまたはＯＣＦ３であり、そして
【化１８】
2005517079.tif 000020
【００４２】
とりわけ好ましいのは、式ＩＩ−１およびＩＩ−２で表される化合物が、ＩＩ−１ａ〜ＩＩ−１ｄならびにＩＩ−２ａおよびＩＩ−２ｂのそれぞれの群から選択される化合物である。
【００４３】
【化１９】
2005517079.tif 000021
式中、
Ｒ２は、上記式ＩＩ−１およびＩＩ−２に記載のＲ２と同義である。
【００４４】
本発明の組成物の成分Ａは、好ましくは、式ＩＩ−１ａで表される１種または２種以上の化合物および／または式ＩＩ−１ｄで表される１種または２種以上の化合物を含み、最も好ましくは式ＩＩ−１ｄで表される１種または２種以上の化合物を含む。
【００４５】
液晶組成物は、好ましくは、成分Ａにおいて式ＩＩＩ−１およびＩＩＩ−２の群から選択された１種または２種以上の化合物を含み、
【化２０】
2005517079.tif 000022
【００４６】
式中、
Ｒ３、Ｌ３１、Ｌ３２および
【化２１】
2005517079.tif 000023
上記の式ＩＩＩに記載されたそれぞれと同義であり、そして好ましくは
Ｒ３は、１〜７個、好ましくは１〜５個の炭素原子を有するｎ−アルキル、あるいは２〜７個、好ましくは２または３個の炭素原子を有する１Ｅ−アルケニルであり、
【００４７】
【化２２】
2005517079.tif 000024
Ｌ３１およびＬ３２は両方Ｈである。
【００４８】
とりわけ好ましくは、式ＩＩＩ−１およびＩＩＩ−２の化合物が、ＩＩＩ−１ａ〜ＩＩＩ−１ｈおよびＩＩＩ−２ａ〜ＩＩＩ−２ｃのそれぞれの群から選択され、
【００４９】
【化２３】
2005517079.tif 000025
【００５０】
【化２４】
2005517079.tif 000026
【００５１】
式中、
Ｒ３は、上記の式ＩＩＩ−１およびＩＩＩ−２に記載のＲ３と同義であり、好ましくはアルキルである。
【００５２】
とりわけ好ましくは、式ＩＩＩ−１ｂ、ＩＩＩ−２ａおよびＩＩＩ−２ｂで表される化合物の群から選択された１種または２種以上の化合物を含む液晶調製物、特にこのようなこれらの式それぞれの１種または２種以上の化合物を含む調製物である。
【００５３】
好ましくは、液晶組成物であり、成分Ａにおいて式ＩＶ−１〜ＩＶ−９の群から選択された１種または２種以上の化合物を含む。
【００５４】
【化２５】
2005517079.tif 000027
【００５５】
【化２６】
2005517079.tif 000028
【００５６】
式中、
Ｒ４、Ｌ４１およびＬ４２は、上記の式ＩＶに記載されたそれぞれと同義であり、
Ｌ４３は、他のパラメータから独立して、上記の式ＩＶに記載のＬ４１と同義であり、好ましくは
Ｒ４が、１〜７個の炭素原子を有するｎ−アルキル、または２〜７個の炭素原子を有する１Ｅ−アルケニルアルケニルであり、
Ｌ４１、Ｌ４２およびＬ４３が、互いに独立して、ＨまたはＦであり、好ましくは少なくともＬ４１〜Ｌ４３の１つがＦであり、最も好ましくは少なくともＬ４１およびＬ４３の１つが、最も好ましくは少なくともＬ４１〜Ｌ４３の２つがＦである。
【００５７】
とりわけ好ましくは、式ＩＶ−１〜ＩＶ−８で表される化合物は、ＩＶ−１ａ〜ＩＶ−１ｃ、ＩＶ−２ａおよびＩＶ−２ｂ、ＩＶ−３ａ〜ＩＶ−３ｄ、ＩＶ−ａおよびＩＶ−ｂ、ＩＶ−５ａ〜ＩＶ−５ｃ、ＩＶ−６ａ〜ＩＶ−６ｆ、ＩＶ−７ａおよびＩＶ−７ｂ、ＩＶ−８ａおよびＩＶ−８ｂのそれぞれの群から選択される。
【００５８】
【化２７】
2005517079.tif 000029
【００５９】
【化２８】
2005517079.tif 000030
【００６０】
【化２９】
2005517079.tif 000031
【００６１】
【化３０】
2005517079.tif 000032
【００６２】
式中、
Ｒ４は、上記の式ＩＶ−１〜ＩＶ−８に記載のＲ４と同義であり、好ましくはアルキルまたはアルケニルである。
【００６３】
好ましくは、成分Ａは、式ＩＶ−１ｂ、ＩＶ−１ｃ、ＩＶ−２ｂ、ＩＶ３−ｂ、ＩＶ４−ａ、ＩＶ−３ｃ、ＩＶ−４ｄ、ＩＶ−５ｃ、ＩＶ−６ｃ、ＩＶ−６ｆ、ＩＶ−７ｂおよびＩＶ−８ｂで表される化合物の群から選択された、１種または２種以上の化合物を含み、最も好ましくは、式ＩＶ−１ｃ、ＩＶ−２ｂ、ＩＶ−４ｄ、ＩＶ−５ｃおよびＩＶ−６ｃの群から選択される。
【００６４】
好ましくは、本発明の液晶混合物は、中性の誘電性を有する成分である、成分Ｂを含む。この成分は、１．５〜＋３の範囲の誘電異方性を有する。好ましくは、それは、本質的に、とりわけ好ましくは全て、中性の誘電性を有する化合物からなる。好ましくは、この成分は、式Ｖ−１〜Ｖ−３の群から選択された１種または２種以上の中性の誘電性を有する化合物を含む。
【化３１】
2005517079.tif 000033
【００６５】
式中、
Ｒ５１およびＲ５２は、上記の式Ｖに記載のＲ５１およびＲ５２と同義であり、そして、式Ｖ−１では、好ましくは少なくともＲ５１およびＲ５２の１つがアルケニルであり、好ましくはビニルまたは１Ｅ−アルケニルであり、式Ｖ−２では、好ましくはＲ５１がアルケニルであり、好ましくはビニルあるいは３個または４個以上の炭素原子を有する１Ｅ−アルケニルであり、そしてＲ５２が好ましくはアルキルであり、好ましくはｎ−アルキルであり、好ましくはメチルまたはエチルであり、式Ｖ−３では好ましくはＲ５１およびＲ５２は両方、互いに独立して、アルキルであり、好ましくはｎ−アルキルである。
【００６６】
液晶媒体は、さらに好ましくは、成分Ａにおいて、式ＶＩの１種または２種以上の化合物を含む正の誘電性を有する成分を含み、
【化３２】
2005517079.tif 000034
【００６７】
式中、
Ｒ６は、１〜７個の炭素原子を有するアルキル、アルコキシ、フッ化アルキルまたはフッ化アルコキシ、あるいは２〜７個の炭素原子を有するアルケニル、アルケニルオキシ、アルコキシアルキルまたはフッ化アルケニルであり、
Ｘ６は、Ｆ、Ｃｌまたはそれぞれ１〜４個の炭素原子を有するフッ化アルキルまたはフッ化アルコキシであり、好ましくはＦまたはＣｌであり、最も好ましくはＦであり、そして
ｍは、０または２である。
【００６８】
式中、随意的に６員環のうち２個は、−ＣＨ２−ＣＨ２−、−ＣＦ２−ＣＦ２−、−ＣＦ２−Ｏ−、−Ｏ−ＣＦ２−、−ＣＨ２−Ｏ−、−Ｏ−ＣＨ２−、−ＣＨ＝ＣＨ−、−ＣＦ＝ＣＦ−、−ＣＦ＝ＣＨ−、−ＣＨ＝ＣＦ−、−Ｃ≡Ｃ−、−Ｏ−、好ましくは−ＣＨ２−ＣＨ２−および−ＣＦ２−Ｏ−、最も好ましくは−ＣＨ２−ＣＨ２−から選択された群により結合してもよく、
式ＩＩの化合物は除かれる。
【００６９】
好適な態様において、液晶組成物は、式ＶＩＩで表される１種または２種以上の化合物である成分Ｂを含み、
【化３３】
2005517079.tif 000035
式中、
Ｒ７１およびＲ７２は、互いに独立して、上記の式Ｉに記載のＲ１と同義であり、
【化３４】
2005517079.tif 000036
互いに独立して、
【００７０】
【化３５】
2005517079.tif 000037
が２個存在する場合は、これらはまた、互いに独立して、
【化３６】
2005517079.tif 000038
【００７１】
Ｚ７１およびＺ７２は、互いに独立して、Ｚ７１が２個存在する場合もまた、これらは互いに独立して、−ＣＨ２−ＣＨ２−、−ＣＯＯ−、trans−ＣＨ＝ＣＨ−、trans−ＣＦ＝ＣＦ−、−ＣＨ２Ｏ−、−ＣＦ２Ｏ−または単結合であり、好ましくは少なくともこれらの１つは単結合であり、最も好ましくは全てが単結合であり、
ｋは、０、１または２、好ましくは１または２であり、
式Ｖの化合物は除かれる。
【００７２】
随意的に、本発明の液晶混合物は、負の誘電性を有する、成分Ｃを含む。この成分は、−１．５以下の誘電異方性を有し、−１．５以下の誘電異方性を有する負の誘電性を有する化合物からなる。この成分Ｃは、好ましくは式ＶＩＩＩで表される化合物を含み、
【化３７】
2005517079.tif 000039
【００７３】
式中、
Ｒ８１およびＲ８２は、互いに独立して、上記の式Ｉに記載のＲ１と同義であり、
【化３８】
2005517079.tif 000040
【００７４】
Ｚ８１およびＺ８２は、互いに独立して、−ＣＨ２ＣＨ２−、−ＣＯＯ−、trans−ＣＨ＝ＣＨ−、trans−ＣＦ＝ＣＦ−、−ＣＨ２Ｏ−、−ＣＦ２Ｏ−、−ＣＨ２−Ｏ−、−Ｏ−ＣＨ２−、−ＣＨ＝ＣＨ−，−ＣＦ＝ＣＦ−、−ＣＦ＝ＣＨ−、−ＣＨ＝ＣＦ−、−Ｃ＝Ｃ−または単結合であり、好ましくは少なくともこれらの１つが単結合であり、最も好ましくは、両方が単結合であり、
Ｌ８１およびＬ８２は、互いに独立して、＝Ｃ（−Ｆ）−または＝Ｎ−であり、好ましくは少なくともこれらの１つが＝Ｃ（−Ｆ）−であり、最も好ましくはこれら両方が＝Ｃ（−Ｆ）−であり、
ｉが、０または１である。
【００７５】
液晶媒体は、さらに好ましくは、その正の誘電性を有する成分である、成分Ａが、式ＩＸで表される１種または２種以上の化合物を含む。
【化３９】
2005517079.tif 000041
【００７６】
式中、
Ｒ９およびＸ９は、上記の式ＶＩに記載のＲ６およびＸ６と同義であり、好ましくは、
Ｒ９は、１〜５個の炭素原子を有するｎ−アルキルであり、
Ｘ９は、Ｆ、Ｃｌ、−ＣＦ３または−ＯＣＦ３であり、最も好ましくはＦである。
【００７７】
式ＶＩの化合物は、好ましくは式ＶＩ−１〜ＶＩ−１８の群から選択される。
【化４０】
2005517079.tif 000042
【００７８】
【化４１】
2005517079.tif 000043
【００７９】
式中、
Ｒ６およびＸ６は、上記の式ＶＩに記載されたそれぞれと同義であり、および好ましくは、
Ｒ６は、１〜５個の炭素原子を有するｎ−アルキルまたは２〜５個の炭素原子を有するアルケニルおよび、
Ｘ６は、Ｆ、Ｃｌ、−ＣＦ３または−ＯＣＦ３であり、好ましくはＦまたはＣｌであり、最も好ましくはＦである、前記化合物である。
【００８０】
好ましくは、媒体は、部分式ＶＩ−７〜ＶＩ−１５、特にＶＩ−８およびＶＩ−９のの群から選択された式ＶＩ化合物を含む。
【００８１】
好ましくは、式ＶＩＩの化合物は、式ＶＩＩ−１〜ＶＩＩ−１０の群から選択され、
【化４２】
2005517079.tif 000044
【００８２】
【化４３】
2005517079.tif 000045
式中、
Ｒ７１およびＲ７２は、上記式ＶＩＩに記載されたＲ７１およびＲ７２と同義である。
【００８３】
最も好ましくは、媒体が、式ＶＩＩ−１、ＶＩＩ−２、ＶＩＩ−４、ＶＩＩ−６、ＶＩＩ−８およびＶＩＩ−１０、特にＶＩＩ−４、ＶＩＩ−６、ＶＩＩ−８およびＶＩＩ−１０の群から選択された式ＶＩＩの化合物を含む。
【００８４】
とりわけ好ましくは、式ＩＸ−１〜ＩＸ−４の群から選択された式ＩＸで表される化合物を含む媒体である。
【化４４】
2005517079.tif 000046
式中、
Ｒ９およびＸ９は、式ＩＸに記載されたそれぞれと同義である。
【００８５】
好ましくは、正の誘電性を有する成分、成分Ａが、式Ｉ、ＩＩ、ＩＩＩおよびＩＶそれぞれで表される１種または２種以上の化合物を含み、ならびに中性の誘電性を有する成分Ｂが、式Ｖの１種または２種以上の化合物を含む。
【００８６】
好ましくは、正の誘電性を有する成分、成分Ａが、主におよび好ましくは全て、上記化合物、つまり、式Ｉ、ＩＩ、ＩＩＩ、ＩＶ、ＶＩおよびＩＸで表される化合物、好ましくは式Ｉ、ＩＩ、ＩＩＩおよびＩＶで表される化合物からなり、中性の誘電性を有する成分Ｂが、主におよび好ましくは全て、式ＶおよびＶＩＩ、好ましくは式Ｖからなり、ならびに、負の誘電性を有する成分Ｃが、主におよび好ましくは全て、式ＶＩＩＩからなる。
好適な態様において、液晶組成物は、主におよび好ましくは全て、成分ＡおよびＢ、好ましくは成分Ａからなる。
【００８７】
第一の好適な態様では、調製物中の成分Ａの濃度は、５０％〜７５％の範囲で、好ましくは５５％〜７５％の範囲であり、第二の好適な態様では、調製物中の成分Ａの濃度は、８０％〜１００％の範囲で、好ましくは９０％〜９８％の範囲であるのに対し、本発明に従う調製物中の成分Ａの濃度は、好ましくは５０％〜１００％の範囲で、好ましくは６０％〜９７％の範囲である。
第一の好適な態様では、上記に関する調製物中の成分Ｂの濃度は、２０％〜５０％の範囲で、好ましくは２５％〜４５％の範囲で、特に３０％〜４０％の範囲であり、上記に関する第二の好適な態様では、調製物中の成分Ｂの濃度は、０％〜２０％の範囲で、好ましくは２％〜１６％の範囲で、特に６％〜１９％の範囲あるのに対し、本発明に従う調製物中の成分Ｂの濃度は、好ましくは０％〜５０％の範囲で、好ましくは３％〜４５％の範囲である。
【００８８】
本発明に従う調製物中の式Ｉで表される化合物の濃度は、好ましくは３％〜３０％の範囲で、好ましくは５％〜２０％の範囲で、特に６％〜１９％の範囲である。
本発明に従う調製物中の式ＩＩで表される化合物の濃度は、好ましくは１％〜２５％の範囲で、好ましくは２％〜２０％の範囲で、特に３％〜１５％の範囲である。
【００８９】
本発明に従う調製物中の式ＩＩＩで表される化合物の濃度は、好ましくは１０％以上、好ましくは１５％以上、より好ましくは２０％以上、最も好ましくは２５％以上である。この濃度は、好ましくは１３％〜４５％の範囲で、より好ましくは１５％〜４０％の範囲で、最も好ましくは２０％〜３５％の範囲である。
本発明に従う調製物中の式ＩＶで表される化合物の濃度は、好ましくは１５％〜６０％の範囲で、より好ましくは２０％〜５５％の範囲で、最も好ましくは２５％〜５０％の範囲である。
【００９０】
本発明に従う調製物中の式Ｖで表される化合物の濃度は、好ましくは０％〜５０％の範囲で、より好ましくは２％〜４５％の範囲で、最も好ましくは４％〜４０％の範囲である。調製物の望ましい極性によっては、式Ｖで表される化合物の濃度の上限もまた、より少なく、好ましくは２０％以下、より好ましくは１５％以下、最も好ましくは１０％以下である。
【００９１】
単独の化合物の濃度は、高くなり過ぎないよう選択すべきである。通常、上限は、個々の相同物あたり５％〜２０％の範囲である。濃度の許容できる上限は、化合物の型および予想される用途、とりわけ動作および保管の下限温度についての要求事項による。一般的に、濃度の上限は、４環の化合物の方が、３環の化合物より低く、これらは２環の化合物よりもさらに低い。また、一般的に、濃度の許容上限は、化合物がより極性になるほど低い、つまり、誘電的に中性および正の誘電性を有する化合物については、限界は、より小さな誘電異方性の化合物に比べ、より大きな誘電異方性の化合物の方が低い。一連の同族化合物の中では、限界は、通常、側鎖の長さの増加に伴い減少する。明らかに、これらの規則から、偏りがある。
【００９２】
好ましくは、本発明の液晶調製物内に存在する、化合物のいくつかについては、相同物の個々の濃度の好ましい上限が決定した。
【００９３】
Ｒ２がアルキル群である式Ｉ−１ｄで表される化合物の濃度は、好ましくは同族化合物あたり１１％以下である。
Ｒ２がアルキル群、好ましくはプロピル群である、式ＩＩ−１ｄで表される化合物の濃度は、好ましくは１０％以下、とりわけ同族化合物あたり８％以下が好ましい。
Ｒ１がｎ−プロピル群である式ＩＩＩ−１ｂで表される化合物の濃度は、好ましくは９％以下であるのに対し、Ｒ１がエチル群の式ＩＩＩ−１ｂで表される化合物の濃度は、好ましくは１１％以下である。
Ｒ５１およびＲ５２が互いに独立したアルキル群である式Ｖ−３で表される化合物の濃度は、好ましくは１０％以下であり、とりわけ同族化合物あたり５％以下が好ましい。
【００９４】
好ましくは、本発明の液晶媒体は、式Ｉ〜ＩＶの群から選択された化合物を含み、好ましくは主に上記化合物からなり、最も好ましくは全て上記化合物からなる成分Ａを含む。
【００９５】
本明細書において「含む」とは、関係する全体、例えば媒体（調製物）または成分が、組成に関して、明確に記述がない限り、対象となる１種または２種以上の、好ましくは総濃度の１０％以上、最も好ましくは２０％以上の成分または化合物を含むこと意味する。
この場合、「主に〜からなる」とは、関係する全体が、明確に記述がない限り、対象となる１種または２種以上の成分または化合物を、８０％以上、好ましくは９０％以上、最も好ましくは９５％以上含むこと意味する。
この場合、「全て含んでいる」とは、関係する全体が、明確に記述がない限り、対象となる１種または２種以上の成分または化合物を、９８％以上、好ましくは９９％以上、最も好ましくは１００．０％含むことを意味する。
【００９６】
好ましくは、成分Ａは、式Ｉで表される１種または２種以上の化合物を含み、Ｘ１がＦである化合物が好ましく、化合物は好ましくは式Ｉ−１、特に式Ｉ−１ｄで表される。
好ましくは、成分Ａはさらに、式ＩＩの１種または２種以上の化合物を含み、環Ａ２がtrans-1,4-シクロヘキシレンであり、好ましくはＸ２がＣＦ３であり、化合物は最も好ましくは式ＩＩ−１、特に式ＩＩ−１ｄで表される。
【００９７】
好ましくは、成分Ａはまた、式ＩＩＩで表される１種または２種以上の化合物を含み、Ｚ３１が−ＣＯ−Ｏ−であり、および／またはＺ３２が単結合であり、および／またはＬ３１がＦである化合物が好ましく、好ましくは式ＩＩＩ−１で表される１種または２種以上の化合物および／または式ＩＩＩ−２で表される１種または２種以上の化合物であり、とりわけ好ましくは式ＩＩＩ−１ｅで表される１種または２種以上の化合物および／または式ＩＩＩ−２ａで表される１種または２種以上の化合物および／または式ＩＩＩ−２ｂで表される１種または２種以上の化合物である。
【００９８】
また、好ましくは、成分Ａは、式ＩＶで表される１種または２種以上の化合物を含み、Ｌ４１がＦでありおよび／またはＺ４１が単結合または−ＣＯ−Ｏ−であり、および／またはＺ４２が単結合である化合物が好ましく、好ましくは式ＩＶ−１で表される１種または２種以上の化合物および／または式ＩＶ−２で表される１種または２種以上の化合物、および／または式ＩＶ−３で表される１種または２種以上の化合物、とりわけ好ましくは式ＩＶ−１ｂで表される１種または２種以上の化合物および／または式ＩＶ−１ｃで表される１種または２種以上の化合物および／または式ＩＶ−２ｂで表される１種または２種以上の化合物および／または式ＩＶ−４ｂで表される１種または２種以上の化合物である。
【００９９】
好ましくは、成分Ｂは、式Ｖで表される１種または２種以上の化合物を含み、Ｒ５１およびＲ５２は、互いに独立して、アルキルまたはアルケニルであり、好ましくはメチルおよびエチルを含むｎ−アルキルまたはビニルを含む１Ｅ−アルケニルの化合物が好ましく、好ましくは式Ｖ−１で表される１種または２種以上の化合物および／または式Ｖ−２で表される１種または２種以上の化合物、そして／または式Ｖ−３で表される１種または２種以上の化合物、とりわけ好ましくは式Ｖ−１で表される１種または２種以上の化合物であり、Ｒ５１およびＲ５２は、互いに独立して、アルキルである、そして／または式Ｖ−１で表される１種または２種以上の化合物であり、Ｒ５１はアルキルであり、Ｒ５２はアルケニルである、そして／または式Ｖ−２で表される１種または２種以上の化合物であり、Ｒ５１はアルケニルであり、Ｒ５２はアルキルである、そして／または式Ｖ−３の１種または２種以上の化合物であり、Ｒ５１およびＲ５２は、互いに独立して、アルキルである。
【０１００】
好適な態様では、本発明によると、液晶媒体は、主に、最も好ましくは全て、式Ｖで表される化合物からなる成分Ｂを含む。
とりわけ好ましくは、式ＶＩ−８、ＶＩ−１１およびＶＩ−１３および／またはＶＩ−９、ＶＩ−１２およびＶＩ−１５の群から選択された化合物を含む媒体であり、特にＲ６がアルケニル、とりわけビニルである。
【０１０１】
さらに好適な態様では、液晶媒体は、好ましくは主に、最も好ましくは全て、式ＶＩＩＩで表される化合物からなる液晶成分Ｃを含む。
この成分Ｃは、存在してよく、好ましくは成分ＡおよびＢのほかに存在する。
【０１０２】
本発明によるとまた、上に明確に記述してはいないが、非メソゲンのみならず他のメソゲン化合物は、媒体中に随意的におよび有益に使用することができる。かかる化合物は、当業者に知られている。
【０１０３】
随意的に、本発明の媒体は、物理的特性を調節するために、さらなる液晶化合物を含むことができる。かかる化合物は、当業者に知られている。本発明の媒体中の化合物のそれら濃度は、好ましくは０％〜３０％、より好ましくは０％〜２０％、最も好ましくは０．５％〜１５％である。
好ましくは、液晶媒体は、式Ｉ〜ＶＩＩＩで表される化合物をそれぞれ１種または２種以上含み、好ましくは主に、それらからなる、最も好ましくは全て前記化合物からなる成分Ａ、ＢおよびＣ全ての５０％〜１００％、より好ましくは７０％〜１００％、最も好ましくは８０％〜１００％、そして特に９０％〜１００％を含む。
本発明の液晶媒体は、６６℃以上、好ましくは７０℃以上、特に７５℃以上の透明点により特徴付けられる。明らかに著しく高い透明点もまた、有益に実現することができる。
【０１０４】
本発明の液晶媒体のΔｎは、好ましくは０.０７〜０.１２の範囲で、好ましくは０．０７５〜０．１１５の範囲で、より好ましくは０.０７５〜０.１１０の範囲で、最も好ましくは０．０８０〜０．１０５の範囲で、特に０．０８０〜０．１００の範囲である。
本発明の液晶媒体のΔεは、１ｋＨｚおよび２０℃で、６．０以上、好ましくは９．０以上、最も好ましくは１０．０以上、特に１１．０以上である。前記Δεは、しかしながら、好ましくは１７．０以下、より好ましくは１５．０以下、最も好ましくは１２．０以下である。
【０１０５】
好ましくは、本発明の液晶媒体のしきい値電圧は、０．８Ｖ〜１．８Ｖの範囲で、より好ましくは０．９Ｖ〜１．７Ｖの範囲で、より好ましくは０．９Ｖ〜１．６Ｖの範囲で、特に１．０Ｖ〜１．３Ｖの範囲でまたは１．５Ｖ〜１．６Ｖの範囲であり、ディスプレイ用に使われるドライバによる。
本発明によると、液晶媒体の動作電圧は、好ましくは、２.５Ｖ−、３.３Ｖ−、４Ｖ−または５Ｖ−ドライバの電圧である。特に好ましくは、４Ｖ−および５Ｖ−ドライバの電圧である。
【０１０６】
本発明によると、液晶媒体の回転粘度は、好ましくは５０ｍＰａ・ｓ〜２００ｍＰａ・ｓの範囲で、好ましくは６０ｍＰａ・ｓ〜１８０ｍＰａ・ｓの範囲で、特に７０ｍＰａ・ｓ〜１４０ｍＰａ・ｓの範囲である。
１．５Ｖ〜１．６Ｖの範囲のしきい値電圧の媒体について、回転粘度は、好ましくは７０ｍＰａ・ｓ〜１３０ｍＰａ・ｓの範囲であるのに対して、１．０Ｖ〜１．３Ｖの範囲のしきい値電圧の媒体について、回転粘度は、好ましくは１２０ｍＰａ・ｓ〜１８０ｍＰａ・ｓの範囲である。
【０１０７】
好ましくは、本発明の媒体のネマティック相は、少なくとも０℃から６５℃まで、より好ましくは少なくとも−２０℃から７０℃まで、最も好ましくは少なくとも−３０℃から８０℃まで、特に少なくとも−４０℃から８０℃まで広がり、「少なくとも」とは、好ましくは下限を下回り、上限を上回ることを意味する。
【０１０８】
本明細書において、用語「正の誘電性を有する化合物」とは、Δε＞３．０の化合物を、用語「中性の誘電性を有する化合物」とは、−１．５≦Δε≦３．０の化合物を、および用語「負の誘電性を有する化合物」とは、Δε＜−１．５の化合物を意味する。同じ定義は、成分に使用される。Δεは、１ｋＨｚおよび２０℃で決定される。化合物の誘電異方性は、ネマティックホスト混合物の個々の化合物の１０％の溶液の結果から決定される。これらの試験混合物の能力は、ホメオトロピック配向のセルおよびホモジニアス配向のセル両方において決定する。両タイプのセルのセルギャップは、約２０μｍである。印加電圧は、１ｋＨｚの周波数の矩形波で、実効値は典型的には、０．５Ｖ〜１．０Ｖであるが、しかしながら、印加電圧は、それぞれの試験混合物の容量性しきい値より常に低いよう選択される。
【０１０９】
正の誘電性を有する化合物については、混合物ZLI-4792を、中性の誘電性を有する化合物や負の誘電性を有する化合物については、混合物ZLI-3086を（両混合物ともMerck KGaA, Germany製）、それぞれホスト混合物として使用する。化合物の誘電率は、対象の化合物の添加によるホスト混合物のそれぞれの値の変化から決定され、１００％の対象の化合物の濃度に外挿される。２０℃の測定温度において、ネマティック相を有する成分は、そのまま測定され、その他全てのものは化合物と同様に処理される。
【０１１０】
他に明白に記載がない限り、本発明で触れている用語「しきい値電圧」とは、本用途において、光学的しきい値を示し、１０％の相対コントラスト（Ｖ１０）で与えられ、そして用語「飽和電圧」とは、光学的飽和を示し、９０％の相対コントラスト（Ｖ９０）で与えられる。容量性しきい値電圧（Ｖ０、フレデリクスしきい値Ｖｆｒとも呼ばれる）は、明示的に記載する場合のみに使われる。
【０１１１】
本明細書中で与えられたパラメータ範囲は、他に明白に記載がない限り、全て限界値を含む。
【０１１２】
本明細書を通じて、他に明白に記載がない限り、全ての濃度は、それぞれの完全な混合物に対する重量パーセントで示してあり、全ての温度、例えば、液晶の融点Ｔ（Ｃ，Ｎ）、スメクティック（Ｓ）からネマティック（Ｎ）相への転移Ｔ（Ｓ，Ｎ）および透明点Ｔ（Ｎ，Ｉ）は摂氏度（セルシウス）で示してあり、そして、他に明白に記載がない限り、全ての温度差も摂氏度で示してある。全物理的特性は、「Merck Liquid Crystals, Physical Properties of Liquid Crystals」、Status Nov. 1997、Merck KGaA、Germanyにより決定され、他に明白に記載がない限り、２０℃の温度について与えられる。光学異方性（Δｎ）は、５８９．３ｎｍの波長で決定される。誘電異方性（Δε）は、１ｋＨｚの周波数で決定される。しきい値電圧ならびに、他の全ての電気光学的特性は、Merck KGaA、Germanyにて調製された試験セルを用いて決定された。Δε判定用試験セルは、２２μｍのセルギャップを有していた。電極は、円形のＩＴＯ電極であり、面積は１．１３ｃｍ２であり、保護リングを有する。配向層は、ホメオトロピック配向（ε｜｜）についてはレシチンであり、ホモジニアス配向（ε⊥）についてはJapan Synthetic Rubber製ポリイミドAL-1054であった。容量は、矩形波を用いて、３Ｖrmsの電圧での周波数特性分析器Solatron 1260で決定された。電子光学測定に用いられたライトは白色光であった。使用セットアップは、大塚（Otsuka、日本）から市販されている装置であった。特徴的な電圧は、垂直観察で決定した。しきい値電圧（Ｖ１０）ミッドグレー(mid grey)電圧（Ｖ５０）および飽和電圧（Ｖ９０）は、それぞれ、垂直観察で、１０％、５０％および９０％の相対コントラストについて決定された。
【０１１３】
本発明の液晶媒体は、さらに添加物およびキラルドーパントを通常の濃度で含むことができる。これらのさらなる構成物質の総濃度は、総混合物全体に対して、０％〜１０％、好ましくは０.１％〜６％の範囲である。使用する個々の化合物の濃度は、好ましくは０.１％〜３％の範囲である。これらの濃度および類似の添加物は、本明細書中の液晶媒体の液晶成分ならびに化合物の濃度の値および範囲には考慮されない。
【０１１４】
本発明の液晶媒体は、数種の化合物、好ましくは３〜３０種、より好ましくは８〜２０種、最も好ましくは１０〜１８種の化合物からなる。
【０１１５】
これらの化合物は、慣用の方法で混ぜられる。通例、より少量で使用される化合物の所定量を、より多い量で使用する化合物に溶解する。温度が、より高濃度で使用する化合物の透明点より上の場合、溶解の過程の完了は、特に観察するのが簡単である。しかしながら、他の慣用方法、例えば、化合物の同族混合物または共晶混合物であることができる、いわゆる予備混合物、または、内容物が混合物自体を使う準備ができている、いわゆるマルチボトルシステムにより、媒体を調製することも可能である。
【０１１６】
好適な添加物の添加により、本発明の液晶媒体は、全ての既知の種類の液晶ディスプレイ、ＴＮ−、ＴＮ−ＡＭ−、ＩＰＳ−およびＯＣＢ−ＬＣＤｓなど、液晶媒体をそのまま使用するもの、そして特にＴＮ−ＡＭＤsに使用可能となるように変更することができる。
【０１１７】
本明細書中、およびとりわけ以下の例において、液晶化合物の構造は、頭文字とも呼ばれる略称によって示されている。略称の対応する構造への変換は、次の２つの表、ＡおよびＢに従えば、容易である。全ての、ＣｎＨ２ｎ＋１基およびＣｍＨ２ｍ＋１基は、それぞれｎ個またはｍ個の炭素原子を有する直鎖アルキル群である。表Ｂの解釈は、自明である。表Ａは、構造のコアの略称のみを列挙している。個々の化合物は、コアの略称とそれに続くハイフン、および以下の置換基Ｒ１、Ｒ２、Ｌ１およびＬ２を特定するコードで示される。
【０１１８】
【表１】
2005517079.tif 000047
【０１１９】
表Ａ：
【化４５】
2005517079.tif 000048
【０１２０】
【化４６】
2005517079.tif 000049
【０１２１】
表Ｂ：
【化４７】
2005517079.tif 000050
【０１２２】
【化４８】
2005517079.tif 000051
【０１２３】
【化４９】
2005517079.tif 000052
【０１２４】
【化５０】
2005517079.tif 000053
【０１２５】
本発明の液晶媒体は、好ましくは、
− 表ＡおよびＢの式で表される化合物の群から選択される、好ましくは異なる式で表される、７種以上、好ましくは８種以上の化合物、および／または
− 表Ａの式で表される化合物の群から選択される、好ましくは異なる式で表される、１種以上、２種以上、好ましくは３種以上の化合物、および／または
− 表Ｂの式で表される化合物の群から選択される、好ましくは異なる式で表される、２種以上、３種以上、４種以上、好ましくは５種以上の化合物
を含む。
【０１２６】
例
以下の例は、本発明を説明するものであって、いかなる意味においてもそれを制限するものではない。
【０１２７】
しかしながら、これらの例は、典型的な好適な態様を説明している。それらは、例の方法により、典型的なおよび好ましい内容物の使用を示し、それらの濃度を説明する。さらに、それらは、当業者にどの特性が達成できるか、そしてどの範囲でそれらを変更できるかを説明する。とりわけ、好ましく達成することができる様々な特性の組み合わせは、こうして当業者のために明確にされる。
【０１２８】
比較例１
次表に与えられる組成と特性を有する液晶混合物を調製した。
【０１２９】
【表２】
2005517079.tif 000054
【０１３０】
この混合物は、本発明に従う式ＩおよびＩＩで表される化合物のいずれも含んでいない。それは、透明点および回転粘度（Ｔ（Ｎ，Ｉ）／γ１）の好ましくない組み合わせを有し、中程度の応答時間にしか至らない。
【０１３１】
例１
本発明によると、次表に与えられる組成と特性を有する液晶混合物を調製した。
【０１３２】
【表３】
2005517079.tif 000055
【０１３３】
この混合物は、Δｎの非常に好ましい値ならびに、透明点および回転粘度（Ｔ（Ｎ，Ｉ）／γ１）の極めて良好な組み合わせを有し、応答時間に優れる。それは、比較例１に比べて、透明点は高く、しきい値電圧は低いにもかかわらず、わずかに低い回転粘度を有する。
【０１３４】
例２
次表に与えられる組成と特性を有する液晶混合物を調製した。
【０１３５】
【表４】
2005517079.tif 000056
【０１３６】
この混合物は、Δｎの非常に好ましい値ならびに、透明点および回転粘度（Ｔ（Ｎ，Ｉ）／γ１）の極めて良好な組み合わせを有し、応答時間に優れる。特にそれは、低い回転粘度および優れた相範囲を有する。
【０１３７】
例３
次表に与えられる組成と特性を有する液晶混合物を調製した。
【０１３８】
【表５】
2005517079.tif 000057
【０１３９】
この混合物は、Δｎの非常に好ましい値ならびに、透明点および回転粘度（Ｔ（Ｎ，Ｉ）／γ１）の極めて良好な組み合わせを有し、応答時間に優れる。
【０１４０】
例４
次表に与えられる組成と特性を有する液晶混合物を調製した。
【０１４１】
【表６】
2005517079.tif 000058
【０１４２】
この混合物は、Δｎの非常に好ましい値ならびに、透明点および回転粘度（Ｔ（Ｎ，Ｉ）／γ１）の極めて良好な組み合わせを有し、応答時間に優れる。
【０１４３】
例５
次表に与えられる組成と特性を有する液晶混合物を調製した。
【０１４４】
【表７】
2005517079.tif 000059
【０１４５】
この混合物は、Δｎの非常に好ましい値ならびに、透明点および回転粘度（Ｔ（Ｎ，Ｉ）／γ１）の極めて良好な組み合わせを有し、応答時間に優れる。特にそれは、極めて低い回転粘度を有する。
【０１４６】
例６
次表に与えられる組成と特性を有する液晶混合物を調製した。
【０１４７】
【表８】
2005517079.tif 000060
【０１４８】
この混合物は、Δｎの好ましい値ならびに、透明点および回転粘度（Ｔ（Ｎ，Ｉ）／γ１）の良好な組み合わせを有し、応答時間が良好である。それはさらに、高いΔε値を有し、低電圧での動作に適している。
【０１４９】
例７
次表に与えられる組成と特性を有する液晶混合物を調製した。
【０１５０】
【表９】
2005517079.tif 000061
【０１５１】
この混合物は、Δｎの好ましい値ならびに、透明点および回転粘度（Ｔ（Ｎ，Ｉ）／γ１）の良好な組み合わせを有し、応答時間が良好である。それはさらに、高いΔε値を有し、低電圧での動作に適している。
【０１５２】
例８
次表に与えられる組成と特性を有する液晶混合物を調製した。
【０１５３】
【表１０】
2005517079.tif 000062
【０１５４】
この混合物は、Δｎの好ましい値ならびに、透明点および回転粘度（Ｔ（Ｎ，Ｉ）／γ１）の良好な組み合わせを有し、応答時間が良好である。それはさらに、高いΔε値を有し、低電圧での動作に適している。
【０１５５】
例９
次表に与えられる組成と特性を有する液晶混合物を調製した。
【０１５６】
【表１１】
2005517079.tif 000063
【０１５７】
この混合物は、Δｎの好ましい値ならびに、透明点および回転粘度（Ｔ（Ｎ，Ｉ）／γ１）の良好な組み合わせを有し、応答時間が良好である。それはさらに、高いΔε値を有し、低電圧での動作に適している。
【０１５８】
例１０
次表に与えられる組成と特性を有する液晶混合物を調製した。
【０１５９】
【表１２】
2005517079.tif 000064
【０１６０】
この混合物は、Δｎの好ましい値ならびに、透明点および回転粘度（Ｔ（Ｎ，Ｉ）／γ１）の良好な組み合わせを有する。
【０１６１】
例１１
次表に与えられる組成と特性を有する液晶混合物を調製した。
【０１６２】
【表１３】
2005517079.tif 000065
【０１６３】
この混合物は、順調にΔｎの高い値およびΔεの高い値を有し、以下の比較例、比較例２の混合物と比べて遜色がない。
【０１６４】
比較例２
WO 01/79379の例Ｅに従って液晶混合物を調製した。この混合物は、次表に与えられる組成および特性を有する。
【０１６５】
【表１４】
2005517079.tif 000066
【０１６６】
この混合物は、本明細書中の式ＩＩで表される化合物を使用しておらず、例１１と似た透明点の値ΔｎおよびΔεを有するが、著しく大きな回転粘度を有する。
【０１６７】
例１２
次表に与えられる組成と特性を有する液晶混合物を調製した。
【０１６８】
【表１５】
2005517079.tif 000067
【０１６９】
この混合物は、順調にΔｎの高い値およびΔεの高い値を有し、以下の比較例、比較例２の混合物と比べて遜色がない。
【０１７０】
例１３
次表に与えられる組成と特性を有する液晶混合物を調製した。
【０１７１】
【表１６】
2005517079.tif 000068
【０１７２】
この混合物は、順調にΔｎの高い値およびΔεの高い値を有し、以下の比較例、比較例２の混合物と比べて遜色がない。
【０１７３】
例１４
次表に与えられる組成と特性を有する液晶混合物を調製した。
【０１７４】
【表１７】
2005517079.tif 000069
【０１７５】
この混合物は、順調にΔｎの高い値およびΔεの高い値を有し、以下の比較例、比較例２の混合物と比べて遜色がない。
【０１７６】
例１５
次表に与えられる組成と特性を有する液晶混合物を調製した。
【０１７７】
【表１８】
2005517079.tif 000070
【０１７８】
この混合物は、順調にΔｎの高い値およびΔεの高い値を有し、以下の比較例、比較例２の混合物と比べて遜色がない。
【０１７９】
例１６
次表に与えられる組成と特性を有する液晶混合物を調製した。
【０１８０】
【表１９】
2005517079.tif 000071
【０１８１】
この混合物は、順調にΔｎの高い値およびΔεの高い値を有し、以下の比較例、比較例２の混合物と比べて遜色がない。
【国際調査報告】
2005517079.tif 000085
2005517079.tif 000086
2005517079.tif 000087